СПОСОБ ПРОИЗВОДСТВА ВОССТАНОВЛЕННОГО КАТАЛИЗАТОРА ГИДРООЧИСТКИ И СПОСОБ ПРОИЗВОДСТВА НЕФТЕПРОДУКТОВ

1. Способ производства восстановленного катализатора гидроочистки, содержащий первый этап, на котором подготавливают катализатор гидроочистки, который был использован для гидроочистки нефтяной фракции и который имеет металл, выбранный из Группы 6 элементов Периодической таблицы;
s
o
s
o
второй этап, на котором проводят восстанавливающую обработку для части катализатора, приготовленного на первом этапе, затем выполняют анализ тонкой структуры рентгеновского спектра поглощения для катализатора после восстанавливающей обработки, и получают условия восстанавливающей обработки, при которых отношение I/I, пика интенсивности I - пика, характерного связи между металлом и атомом серы к пику характерного I - пику, характерному связи между металлом и атомом кислорода, находится в пределах от 0,1 до 0,3 на кривой радиального распределения, полученной из дальней тонкой структуры рентгеновского спектра поглощения; и
третий этап, на котором выполняют восстанавливающую обработку при условиях восстанавливающей обработки, определенных на основании второго этапа, для другой части катализатора, приготовленного на первом этапе.
2. Способ производства восстановленного катализатора гидроочистки по п.1, в котором металл является молибденом или вольфрамом.
3. Способ производства нефтепродукта, содержащего этап проведения гидроочистки нефтяной фракции, используя восстановленный катализатор гидроочистки, полученный способом производства по п.1 или 2.